(57)【特許請求の範囲】
【請求項１】
繊維状の芯部と、
前記芯部の表面に設けられた被覆部と、を有し、
前記芯部の先端部分はテーパ形状を有し、
前記被覆部は導電性部材からなり、
前記導電性部材は、Ｃｕ、ＡｇおよびＰｄから選ばれる少なくとも１種の金属からなる硫化物、またはＣｕ、ＡｇおよびＮｉから選ばれる少なくとも１種の金属からなるめっき金属からなる、タッチパネルへの描画用のブラシ用繊維。
【請求項２】
前記芯部は、ポリエステル系合成繊維、アクリル系合成繊維、ポリアミド系合成繊維から選ばれる１種の合成繊維からなる、請求項１に記載のブラシ用繊維。
【請求項３】
前記芯部は、ポリブチレンテレフタラートからなり、前記導電性部材は、Ｃｕの硫化物からなる、請求項１または２に記載のブラシ用繊維。
【請求項４】
前記ブラシ用繊維の表面電気抵抗値が、１０-1Ωｃｍ以上１０9Ωｃｍ以下である、請求項１から３のいずれかに記載のブラシ用繊維。
【請求項５】
請求項１から４のいずれかに記載のブラシ用繊維を用いたブラシ。
【請求項６】
前記ブラシを構成する繊維束の１質量％以上が前記ブラシ用繊維である、請求項５に記載のブラシ。
【請求項７】
繊維状の芯部の先端部分を、アルカリ性溶液に浸漬する工程と、
浸漬後の前記芯部を洗浄する工程と、
洗浄後、前記芯部の表面に、導電性部材からなる導電部を形成する工程と、を有する、請求項１に記載のブラシ用繊維の製造方法。
【発明の詳細な説明】
【技術分野】
【０００１】
本発明は、ブラシ用繊維、該ブラシ用繊維を用いたブラシ、およびブラシ用繊維の製造方法に関する。
【背景技術】
【０００２】
イタチ、リス、ヤギ、ブタ、ウマなどの獣毛は、肌当たりがよく、また、キューティクルを有するために、パウダーなどの微粒子を保持する能力が高く、さらに、保持した微粒子を肌に転着させる能力が高い傾向がある。また、獣毛は、その一方端が細くなる、いわゆるテーパ形状を有しているため、肌あたりがよい傾向がある。このため、獣毛は化粧用ブラシなどのブラシの繊維として広く使用されてきた。しかし、獣毛の供給量にはばらつきや限りがあり、さらには、動物特有の匂いを完全に除去するのが困難という問題があった。
【０００３】
上記問題に対応し、近年、獣毛の代替品として、その特徴を獣毛に近づけるべく改良された合成繊維が用いられている。たとえば、特許文献１には、無機粉体とポリエチレンテレフタラートとを混合して溶融紡糸したフィラメントを延伸することによって、獣毛のキューティクルの構造と類似した表面を有するフィラメントを製造する方法が開示されている。また、特許文献１には、延伸後のフィラメントの一方端側をアルカリ溶液に浸漬してテーパ形状とすることが開示されている。
【先行技術文献】
【特許文献】
【０００４】
【特許文献１】特開２００８−１０９９９０号公報
【発明の概要】
【発明が解決しようとする課題】
【０００５】
しかしながら、獣毛に代わる繊維の需要は現在も高まっており、さらなる技術の開発が望まれる。
【０００６】
上記事情に鑑みて、本発明の目的は、ブラシ用の繊維に適したブラシ用繊維、ブラシ用繊維を用いたブラシ、およびブラシ用繊維の製造方法を提供するものである。
【課題を解決するための手段】
【０００７】
本発明の第１の態様は、繊維状の芯部と、芯部の表面に設けられた被覆部と、を有し、芯部の先端部分はテーパ形状を有し、被覆部は導電性部材からなる、ブラシ用繊維である。
【０００８】
上記ブラシ用繊維において、芯部は、ポリエステル系合成繊維、アクリル系合成繊維、ポリアミド系合成繊維から選ばれる１種の合成繊維からなることが好ましい。
【０００９】
上記ブラシ用繊維において、導電性部材は、Ｃｕ、ＡｇおよびＰｄから選ばれる少なくとも１種の金属からなる硫化物、またはＣｕ、ＡｇおよびＮｉから選ばれる少なくとも１種の金属からなるめっき金属からなることが好ましい。
【００１０】
上記ブラシ用繊維において、芯部は、ポリブチレンテレフタラートからなり、導電性部材は、Ｃｕの硫化物からなることが好ましい。
【００１１】
上記ブラシ用繊維において、表面電気抵抗値が、１０-1Ωｃｍ以上１０8Ωｃｍ以下であることが好ましい。
【００１２】
本発明の第２の態様は、上記ブラシ用繊維を用いたブラシである。
上記ブラシにおいて、ブラシを構成する繊維束の１質量％以上が上記ブラシ用繊維であることが好ましい。
【００１３】
本発明の第３の態様は、繊維状の芯部の先端部分を、アルカリ性溶液に浸漬する工程と、浸漬後の前記芯部を洗浄する工程と、洗浄後、芯部の表面に、導電性部材からなる導電部を形成する工程と、を有する、ブラシ用繊維の製造方法である。
【発明の効果】
【００１４】
本発明によれば、ブラシに適したブラシ用繊維、該ブラシ用繊維を用いたブラシを提供することができ、また、上記ブラシ用繊維を簡便に製造することのできる製造方法を提供することができる。
【図面の簡単な説明】
【００１５】
【図１】実施例１における未処理繊維の先端部の形状を示す図である。
【図２】実施例１におけるアルカリ水溶液で処理した後の繊維の先端部の形状を示す図である。
【図３】実施例１におけるアルカリ水溶液で処理した後にさらに被覆部を形成したブラシ用繊維の先端部の形状を示す図である。
【図４】比較例１における未処理繊維にアルカリ水溶液での処理を行わずに、被覆部を形成した導電性繊維の先端部の形状を示す図である。
【図５】実施例２におけるアルカリ水溶液で処理した後にさらに被覆部を形成したブラシ用繊維の先端部の形状を示す図である。
【図６】実施例３におけるアルカリ水溶液で処理した後にさらに被覆部を形成したブラシ用繊維の先端部の形状を示す図である。
【発明を実施するための形態】
【００１６】
本発明者は、合成繊維は静電気が発生し易いために、保持した微粒子を合成繊維から離脱させることが困難であり、それ故、対象物に微粒子を転着させ難くなると考えた。そして、当該考えに基づいて、合成繊維に導電性を付与することによって、微粒子を保持する能力とともに、保持した微粒子を対象物に転着させる能力を保持させることを着想した。
【００１７】
そこで、導電性物質としての炭素と合成繊維の材料とを混合して溶融紡糸し、この繊維をアルカリ溶解させることによって、導電性が付与されたテーパ形状の繊維を作製することを試みた。しかしながら、当該試みにおいて、導電性物質が練り込まれた合成繊維をアルカリ溶解した場合、溶解された部分が湾曲してしまい、ブラシ用の繊維として適さない形状となることが分かった。
【００１８】
そこで、本発明者は、導電性物質を練り込む方法以外に、繊維に導電性を付与すると共に、この繊維をテーパ形状とする方法を見出すべく、更なる検討を進めた。そして、鋭意検討の結果、長さ方向においてほぼ同じ直径を有する繊維状の芯部をテーパ形状に加工した後に、該芯部の表面に導電性の被覆部を形成することによって、導電性が付与されたテーパ形状の繊維を歩留まり良く製造できることを見出し、本発明を完成させた。
【００１９】
以下、本発明のブラシ用繊維、ブラシ、およびブラシ用繊維の製造方法について、実施の形態の一例を用いてそれぞれ詳細に説明する。
【００２０】
＜ブラシ用繊維＞
本発明のブラシ用繊維の実施の形態の一例ついて説明する。
【００２１】
本実施の形態において、ブラシ用繊維は、繊維状の芯部と、芯部の表面に設けられた導電性部材からなる被覆部とを有し、その一方端側はテーパ形状を有している。
【００２２】
ブラシ用繊維の表面に導電性部材からなる被覆部が形成されていることにより、ブラシ用繊維は導電性を有することができるため、従来の合成繊維と比較して、静電気の発生を抑制することができる。また、ブラシ用繊維がテーパ形状を有していることにより、たとえば、ブラシ用繊維を化粧用ブラシに用いた場合には、良好な肌触りを実現することができる。また、たとえば、導電性繊維を用いたブラシでタッチパネルに文字、絵などの描画を行った場合、繊細な描画を実現することができる。
【００２３】
さらに、本発明者は、鋭意検討の結果、上記ブラシ用繊維がテーパ形状を有していることにより、ブラシ用繊維の自己放電特性が高くなることを知見している。したがって、上記ブラシ用繊維は、従来の合成繊維と比較して、静電気の発生を抑制できるとともに、その自己放電特性の高さから、発生した静電気を除去することができる。このため、たとえば、化粧用ブラシに該ブラシ用繊維を用いた場合、化粧用パウダーなどの微粒子を保持することができるとともに、効率的に肌に転着させることができる。
【００２４】
ブラシ用繊維において、テーパ形状の先細りする勾配の大きさは特に制限されないが、先細りする一端の先端部の断面積が十分に小さいことが好ましい。ブラシ用繊維の直径も特に制限されず、用いられるブラシの種類によって適宜選択することができる。たとえば、先細りする一方端側の先端の断面の直径は、肌触りの良さ、自己放電特性の高さの観点から、１０μｍ以下であることが好ましく、当該先端が尖っていることがより好ましい。また、ブラシ用繊維の長さも特に制限されず、使用されるブラシの種類によって適宜選択することができる。
【００２５】
また、ブラシ用繊維の表面電気抵抗値は、１０-1Ωｃｍ以上１０9Ωｃｍ以下であることが好ましい。表面電気抵抗値が上記範囲の場合、ブラシ用繊維の自己放電特性がより高くなる傾向にある。また、表面電気抵抗値は、１０1Ωｃｍ以上１０8Ωｃｍ以下であることがより好ましく、１０2Ωｃｍ以上１０6Ωｃｍ以下であることがさらに好ましい。
【００２６】
次に、ブラシ用繊維を構成する芯部および被覆部などの各部の構成について詳細に説明する。
【００２７】
（芯部）
ブラシ用繊維を構成する芯部は、ブラシ用繊維の形状を形成する基材であり、それ故、芯部は、繊維状であって、その一方端はテーパ形状を有している。被覆部はブラシ用繊維の表面上に薄く形成されるため、ブラシ用繊維の形状は芯部の形状から大きく変わるものではなく、芯部の形状を引き継ぐものである。したがって、芯部において、好ましいテーパ形状の勾配、直径、および長さはブラシ用繊維のそれぞれと同様である。
【００２８】
芯部は、非導電性の合成繊維からなり、具体的には、ポリエステル系合成繊維、アクリル系合成繊維、ポリアミド系合成繊維から選ばれる１種からなる。ポリエステル系合成繊維としては、ポリブチレンテレフタラート、ポリエチレンテレフタラートが好適であり、アクリル系合成繊維としては、アクリロニトリル、株式会社カネカのモダアクリルが好適である。また、ポリアミド系合成繊維としては、ナイロン６、ナイロン６６、およびナイロン６１２が好適である。なかでも、ポリブチレンテレフタラートは十分なこしを有する点で好ましい。
【００２９】
（被覆部）
ブラシ用繊維を構成する被覆部は、芯部の表面に設けられている。高い導電性を安定的に、かつ歩留りよく有するためには、芯部の表面全域を覆うことが好ましい。なお、上述のように、被覆部は芯部の表面に薄く形成されるので、芯部の形状に影響を及ぼすものではない。
【００３０】
被覆部は導電性部材からなり、より具体的には、Ｃｕ、ＡｇおよびＰｄから選ばれる少なくとも１種の金属の硫化物、またはＣｕ、ＡｇおよびＮｉから選ばれる少なくとも１種の金属からなるめっき金属である。なかでも、剥離し難く、形成後における酸素などとの反応性が低い観点から、Ｃｕの硫化物である硫化銅が好ましい。なお、このような被覆部を有することにより、ブラシ用繊維は、抗菌性をさらに有することができる。
【００３１】
（その他）
ブラシ用繊維は、さらに、シランカップリング剤などの結合材を有していても良い。たとえば、芯部と被覆部との間にシランカップリング剤を介在させることにより、芯部とシランカップリング剤との強固な結合、および被覆部とシランカップリング剤との強固な結合が生じるために、被覆部の剥離を効率的に抑制することができ、もって、ブラシ用繊維の耐久性を向上させることができる。
【００３２】
以上詳述した本実施の形態のブラシ用繊維によれば、導電性を有するとともに、テーパ形状を有することができる。このため、従来の合成繊維と比較して、静電気の発生を抑制することができるとともに、良好な肌触りを実現することができる。したがって、たとえば、化粧用ブラシにおいて、獣毛の代わりに使用することができる。また、たとえば、導電性繊維を用いたブラシでタッチパネルに文字、絵などの描画を行った場合、繊細な描画を実現することができる。したがって、たとえば、タッチパネルなどにおいて、繊細な毛筆様タッチが可能な導電性の筆として用いることができる。
【００３３】
また、上記ブラシ用繊維は、テーパ形状を有することによって、高い自己放電特性を有するために、ブラシ用繊維に保持された微粒子の離脱がより容易となる。したがって、たとえば、化粧用のブラシに用いた場合、パウダーなどの微粒子の肌への転着性が向上する。また、上述のように、導電性物質が練り込まれた合成繊維をアルカリ溶解した場合、その繊維が湾曲してしまうという問題があったが、本実施の形態のブラシ用繊維によれば、繊維を湾曲させることなく、一定の勾配のテーパ形状を有することができるため、十分なこしを維持することができる。
【００３４】
＜ブラシ用繊維の製造方法＞
本発明のブラシ用繊維の製造方法の実施の形態の一例について説明する。
【００３５】
（芯部を準備する工程）
まず、繊維状に形成された芯部を準備する。芯部は、非導電性の合成繊維からなるが、合成繊維からなる繊維状の芯部は、たとえば、溶融紡糸することによって形成することができる。
【００３６】
合成繊維には、ポリエステル系合成繊維、アクリル系合成繊維、ポリアミド系合繊繊維から選ばれる１種が用いられる。具体的には、ポリエステル系合成繊維としては、ポリブチレンテレフタラート、ポリエチレンテレフタラートが好適であり、アクリル系合成繊維としては、アクリロニトリル、株式会社カネカのモダアクリルが好適である。また、ポリアミド系合成繊維としては、ナイロン６、ナイロン６６、およびナイロン６１２が好適である。なかでも、素早い溶解が可能であり、一定の勾配を有するテーパ形状を簡便に形成可能である、ポリブチレンテレフタラートを用いることが好ましい。
【００３７】
芯部の長さは特に制限されず、用いられるブラシの種類によって適宜設定することができる。また、芯部の直径は、肌触り、繊細さの観点から、５００μｍ以下が好ましく、２００μｍ以下がより好ましい。また、取扱いの容易性の観点から、５０μｍ以上が好ましい。
【００３８】
また、芯部の形成方法は、上述の溶融紡糸に限られず、たとえば、ポリエステル系のフィルムを作製し、これを細く裁断することによっても、芯部を作成することができる。
【００３９】
（アルカリ性溶液に浸漬する工程）
次に、芯部の一端側の先端部分を、アルカリ性溶液に浸漬する。
【００４０】
アルカリ性溶液としては、アルカリ性水溶液、有機溶媒などを用いることができる。アルカリ性水溶液を用いる場合、たとえば、液温が６０℃程度の３０質量％の水酸化ナトリウム水溶液に、芯部の一端側の先端部分を６〜１２時間浸漬する。また、有機溶媒として、ポリエステル系合成繊維の場合には加熱したジメチルホルムアミド（ＤＭＦ）、加熱したフェノール系溶媒を好適に用いることができ、アクリル系合成繊維の場合にはアセトン、ＤＭＦを好適に用いることができ、ポリアミド系合成繊維の場合にはフェノール系溶媒を好適に用いることができる。
【００４１】
本工程において、毛細管現象により、アルカリ性溶液が浸漬された芯部の一端側から芯部の表面を伝って他端側に向かって上昇する。これにより、アルカリ性溶液が伝う芯部の表面はアルカリ性溶液によって溶解されるが、このとき、浸漬される一端側の先端に近いほど、多量のアルカリ性溶液が伝っていくことになる。このため、浸漬された一端側の先端部分の断面の直径がより小さく（すなわち、より細く）、他端側に向かうほど断面の直径がより大きく（すなわち、より太く）なるように溶解され、結果的に、テーパ形状の芯部を形成することができる。
【００４２】
本工程において、上記浸漬時間が長いほど、テーパ形状の先端部分をより鋭くすることができる。また、アルカリ性溶液の液温が高いほど、またはアルカリ性溶液の濃度が高いほど、より素早く芯部を溶解させることができる。テーパ形状の先細りする先端部の断面の直径は、肌触り、繊細さの観点から、１０μｍ以下が好ましく、断面を有さない、すなわち、先端部が尖った形状であることがより好ましい。
【００４３】
（洗浄する工程）
次に、浸漬後の芯部を洗浄する。
【００４４】
芯部は、たとえば、洗浄液に浸漬することにより洗浄することができる。また、芯部に洗浄液をかけ流してもよい。洗浄液としては、水、クエン酸、酢酸、ギ酸、硫酸などを含有する酸性水溶液を用いることができる。また、洗浄後は、芯部を乾燥させることが好ましい。
【００４５】
本工程により、芯部の表面に付着したアルカリ性溶液を洗浄除去することができるため、芯部の溶解を素早く停止させることができる。なお、アルカリ性溶液の濃度、温度、浸漬時間の調整により、溶解の程度を制御することができるが、たとえば、アルカリ性溶液から引上げた芯部を所定時間放置した後に、本工程を行うことによっても、溶解の程度を制御することができる。
【００４６】
（導電部を形成する工程）
次に、芯部の表面に導電性部材からなる導電部を形成する。
【００４７】
本工程は、たとえば、銅塩およびチオ硫酸塩を含有する水溶液からなる処理液を収容した処理浴中に、芯部を浸漬することによって、行なうことができる。処理液における銅塩の濃度は、芯部の質量に対して、５質量％以上１５質量％以下とすることが好ましく、チオ硫酸塩の濃度は、芯部の質量に対して、５質量％以上１５質量％以下とすることが好ましい。処理液の温度、浸漬時間などは特に制限されず、適宜変更することができる。
【００４８】
また、たとえば、硫酸銅および還元剤を含有する水溶液からなる処理液を収容した処理浴中に、芯部を浸漬してもよい。処理液における硫酸銅の濃度は、芯部の質量に対して、１０質量％以上１３質量％以下とすることが好ましく、処理液における還元剤の濃度は、１０質量％以上１３質量％以下とすることが好ましい。処理液の温度、浸漬時間などは特に制限されず、適宜変更することができる。なお、還元剤としては、チオ硫酸ナトリウム（Ｎａ2Ｓ2Ｏ3）などを用いることができる。
【００４９】
本工程により、処理液に浸漬された芯部の表面に、硫化銅からなる被覆部を形成することができる。なお、導電性部材は、硫酸銅に限られず、たとえば、Ａｇの硫化物（硫化銀）およびＰｄの硫化物（硫化パラジウム）などを用いることができ、また、Ｃｕ、ＡｇおよびＮｉから選ばれる少なくとも１種の金属からなるめっき金属を用いることができる。めっき金属からなる被覆部は、公知のめっき方法により形成することができる。ただし、剥離し難く、形成後における酸素などとの反応性が低い観点から、硫化銅を用いることが好ましい。
【００５０】
また、本実施の形態のブラシ用繊維の表面電気抵抗値は、１０-1Ωｃｍ以上１０9Ωｃｍ以下であることが好ましい。表面電気抵抗値が上記範囲の場合、ブラシ用繊維の自己放電特性が高くなる傾向にある。したがって、ブラシ用繊維の表面電気抵抗値が上記範囲となるように、被覆部の密度、厚みなどを調整することが好ましい。また、表面電気抵抗値は、１０1Ωｃｍ以上１０8Ωｃｍ以下であることがより好ましく、１０2Ωｃｍ以上１０6Ωｃｍ以下であることがさらに好ましい。
【００５１】
上記いずれの方法においても、処理液中には、他の補助剤、たとえばｐＨ調整剤を添加しても良い。ｐＨ調整剤としては、たとえば、酢酸、クエン酸などの有機酸を用いることができる。また、処理液中での還元性条件を保持するために、重亜硫酸ソーダ、亜硫酸ソーダ、次亜リン酸ソーダなどの弱い還元剤を用いてもよい。また、処理液を収容した処理浴と別の浴に、他の補助剤を加えて、各浴に芯部を順に浸漬することもできる。
【００５２】
以上の工程により、上述の、繊維状の芯部と、芯部の表面に設けられた導電性部材からなる被覆部とを有し、その一方端側がテーパ形状を有している、上述のブラシ用繊維を簡便に、かつ歩留まりよく製造することができる。
【００５３】
以上、詳述した本実施の形態のブラシ用繊維の製造方法によれば、テーパ形状に成形した芯部の表面に、導電性の被覆部を形成する。この場合、たとえば、導電性物質が練り込まれた合成繊維をアルカリ溶解した場合に発生する繊維の湾曲を生じさせることなく、均質なテーパ形状を製造することができる。また、基材となる芯部が均質なテーパ形状を有することにより、その表面に形成される被覆部もまた均質とすることができる。したがって、本実施の形態の製造方法によれば、ブラシの繊維に適したブラシ用繊維を簡便に、歩留まりよく製造することができる。
【００５４】
＜ブラシ＞
本発明のブラシの実施の形態の一例について説明する。
【００５５】
本実施の形態において、ブラシは、本発明のブラシ用繊維を用いる。具体的には、ブラシを構成する繊維束の１質量％以上が上記ブラシ用繊維であることが好ましい。ブラシを構成する繊維束の少なくとも１質量％が上記ブラシ用繊維であることにより、十分な導電性と自己放電特性とを有することができる。また、上記ブラシ用繊維はテーパ形状を有しているため、本実施の形態のブラシはこしを有することができ、また、肌触りがよく、さらに、繊細なタッチが可能となる。
【００５６】
繊維束の残りの９９質量％以下は、たとえば、獣毛でもよい。獣毛は、不衛生、繰り返しの洗浄に不向き、採取の困難性などの欠点があるが、上記ブラシ用繊維を用いたブラシであれば、これらの欠点を抑制することができる。また、繊維束の残りの９９質量％以下は、たとえば、従来の合成繊維であってもよい。従来の合成繊維は静電気を発生し易い、湾曲しているためにこしが弱いなどの欠点があるが、上記ブラシ用繊維を用いたブラシであれば、静電気の発生を抑制することができ、また、こしを強めることができる。
【００５７】
また、繊維束の残りの９９質量％以下は、たとえば、上記ブラシ用繊維を製造する工程の途中で生産される、被覆部が形成されていない、テーパ形状の芯部、すなわちテーパ形状の非導電性の繊維であってもよい。この場合にもブラシは、十分な導電性と自己放電特性とを有することができる。また、この場合、繊維束を構成する繊維の全てが均質なテーパ形状を有している構成となるため、さらに肌触りを向上させることができ、さらなる繊細なタッチが可能となり、また、さらにこしを強めることができる。
【００５８】
以上のように、上記ブラシは、導電性を有するとともに、テーパ形状を有するため、肌触り、繊細さの点で優れており、また、高い自己放電特性を有することができる。したがって、本実施の形態のブラシは、たとえば、化粧用ブラシとして好適に用いることができる。また、タッチパネルでの繊細な描画を実現することができる。
【実施例】
【００５９】
以下、実施例を挙げて本発明をより詳細に説明するが、本発明はこれらに限定されるものではない。
【００６０】
＜検討１＞
検討１において、様々な直径のポリブチレンテレフタラートからなる未処理繊維を用いて、検討を行った。なお、以下において、未処理繊維とは、溶融紡糸された繊維であって、アルカリ性溶液による処理、被覆部の形成のいずれも実施されていない繊維を示す。
【００６１】
（実施例１）
まず、直径０．１５ｍｍ、長さ５０ｍｍのポリブチレンテレフタラートからなる未処理繊維を準備し、この繊維の一端側の先端部分を、液温を６０℃に調整した３０質量％の水酸化ナトリウム水溶液に６時間浸漬した。そして、水酸化ナトリウム水溶液から引上げた繊維を水浴に浸漬して洗浄し、６０〜１００℃の温風で乾燥させた。これにより、ポリブチレンテレフタラートからなる、テーパ形状の非導電性の繊維が作製された。
【００６２】
次に、上記繊維を、硫酸銅および還元剤としてのチオ硫酸ナトリウムを含有する水溶液を収容した処理浴中に浸漬することにより、繊維の表面に導電性の被覆部を形成した。なお、水溶液中の硫酸銅の濃度は、繊維の質量に対して１２質量％とし、水溶液中の還元剤の濃度は、繊維の質量に対して１３質量％とした。そして、処理浴から繊維を引上げて、８０℃の温風で乾燥させた。以上の処理により、テーパ形状のブラシ用繊維を作製した。
【００６３】
そして、未処理繊維０．４５ｇと、作製されたテーパ形状のブラシ用繊維０．０５ｇとを、先細りする先端部を揃えた状態で混合して、０．５ｇの繊維束を作製し、他端部を結束させて、ブラシを作製した。すなわち、ブラシの結束されていない先端部には、未処理繊維（非導電性）のテーパ形状ではない一端と、テーパ形状のブラシ用繊維の先細りする一端とが混在している状態とした。
【００６４】
（比較例１）
上記未処理繊維を水酸化ナトリウム水溶液に浸漬せずに、上記処理浴に浸漬して、乾燥させることにより、直線状、すなわち、非テーパ形状の導電性繊維を作製した。なお、処理浴内の水溶液の組成および乾燥処理は、実施例１と同様である。そして、未処理繊維０．４５ｇと、作製された非テーパ形状の導電性繊維０．０５ｇとを用いて、実施例１と同様の方法に沿ってブラシを作製した。
【００６５】
（除電試験）
作製されたブラシを用いて除電試験を行った。
【００６６】
具体的には、帯電装置（春日電機株式会社製：ＫＴＢ−１５）を用いて、アクリル樹脂板に９ｋＶの電圧を印加して、アクリル樹脂板の表面にマイナスの静電気を帯電させた。そして、アクリル樹脂板の裏面から垂直に２ｃｍ離隔した位置に静電気測定器（シムコジャパン株式会社：ＦＭＸ−００２）を配置し、アクリル樹脂板の表面を、実施例１および比較例１の各ブラシで３回ずつ刷いた。そして、各ブラシで刷く前後のアクリル樹脂板の表面の静電気を、静電気測定器によって測定した。なお、静電気の測定は、温度２５℃、相対湿度４５％の環境下で行なった。
【００６７】
また、上記帯電装置を用いて、塩化ビニール板に９ｋＶの電圧を印加して、塩化ビニール板の表面にプラスの静電気を帯電させた。そして、塩化ビニール板の裏面から垂直に２ｃｍ離隔した位置に上記静電気測定器を配置し、塩化ビニール板の表面を、実施例１および比較例１の各ブラシで３回ずつ刷いた。そして、各ブラシで刷く前後の塩化ビニール樹脂板の表面の静電気を、静電気測定器によって測定した。
【００６８】
（検討結果）
図１に、実施例１における未処理繊維の先端部の形状を、図２に、実施例１におけるアルカリ水溶液で処理した後のテーパ形状の繊維の先端部の形状を、図３に、実施例１におけるアルカリ水溶液で処理した後に、さらに被覆部を形成したブラシ用繊維の先端部の形状を示す。また、図４に、比較例１における未処理繊維にアルカリ水溶液での処理を行わずに、被覆部を形成した導電性繊維の先端部の形状を示す。なお、図１〜図４の各図は、顕微鏡を用いて、各繊維の先端部を３００倍に拡大観察した図である。
【００６９】
図１を参照し、未処理繊維の先端部において、Ａ１が１４４μｍ、Ａ２が１４８μｍであった。このように、未処理繊維の先端部はテーパ形状を有していなかった。これに対し、図２のアルカリ水溶液で処理した後のテーパ形状の繊維の先端部において、Ｂ１が３３μｍ、Ｂ２が１１μｍであった。これにより、アルカリ水溶液を用いた処理により、繊維の先端がテーパ形状に変化したことが確認された。また、図３を参照し、ブラシ用繊維において、その色の変化から、繊維の表面全域に被覆部が形成されていることが確認された。また、Ｃ１が７０μｍ、Ｃ２が２２μｍであり、繊維（芯部）のテーパ形状が引き継がれていることが確認された。
【００７０】
また、実施例１および比較例１に用いた繊維の種類および配合量（％）、ならびに除電試験の結果（プラス帯電の場合と、マイナス帯電の場合）を表１に示す。また、参考例１として、実施例１に用いられた未処理繊維１００％からなるブラシを用いて、同様の除電試験を行った結果を表１に示す。なお、静電気の単位はｋＶである。
【００７１】
【表１】
0005189188.tif 000002
【００７２】
表１を参照し、実施例１のブラシにおいて、高い除電効果が得られた。また、実施例１のブラシは、比較例１のブラシよりも肌触りがよく、タッチが繊細であることが確認された。
【００７３】
（実施例２および比較例２）
直径０．１５ｍｍ、長さ５０ｍｍのポリブチレンテレフタラートからなる未処理繊維の代わりに、直径０．１０ｍｍ、長さ５０ｍｍのポリブチレンテレフタラートからなる未処理繊維を用いた以外は、実施例１および比較例１のそれぞれと同様の方法により、実施例２および比較例２のブラシを作製した。そして、各ブラシを用いて、上記除電試験を行った。
【００７４】
（実施例３および比較例３）
直径０．１５ｍｍ、長さ５０ｍｍのポリブチレンテレフタラートからなる未処理繊維の代わりに、直径０．０７ｍｍ、長さ５０ｍｍのポリブチレンテレフタラートからなる未処理繊維を用いた以外は、実施例１および比較例１のそれぞれと同様の方法により、実施例３および比較例３のブラシを作製した。そして、各ブラシを用いて、上記除電試験を行った。
【００７５】
（検討結果）
図５に、実施例２におけるアルカリ水溶液で処理した後にさらに被覆部を形成したブラシ用繊維の先端部の形状を示す。また、図６に、実施例３におけるアルカリ水溶液で処理した後にさらに被覆部を形成したブラシ用繊維の先端部の形状を示す。なお、図５および図６は、図１〜図４と同様、顕微鏡を用いて、繊維の先端部を３００倍に拡大観察した図である。
【００７６】
図５および６を参照し、被覆部が形成されたブラシ用繊維において、その色の変化から、繊維の表面全域に被覆部が形成されていることが確認された。また、Ｄ１が２３μｍ、Ｄ２が８μｍであり、Ｆ１が２３μｍ、Ｆ２が８μｍであった。したがって、ブラシ用繊維において、繊維（芯部）のテーパ形状が引き継がれていることが確認された。
【００７７】
また、実施例２および比較例２に用いた繊維の種類および配合量（％）、ならびに除電試験の結果（プラス帯電の場合と、マイナス帯電の場合）を表２に示す。また、参考例２として、実施例２に用いられた未処理繊維１００％からなるブラシを用いて、同様の除電試験を行った結果を表２に示す。さらに、実施例３および比較例３に用いた繊維の種類および配合量（％）、ならびに除電試験の結果（プラス帯電の場合と、マイナス帯電の場合）を表３に示す。また、参考例３として、実施例３に用いられた未処理繊維１００％からなるブラシを用いて、同様の除電試験を行った結果を表３に示す。
【００７８】
【表２】
0005189188.tif 000003
【００７９】
【表３】
0005189188.tif 000004
【００８０】
表２および表３を参照し、実施例２および実施例３のブラシにおいて、高い除電効果が得られた。また、各実施例のブラシは、各比較例のブラシよりも肌触りがよく、タッチが繊細であることが確認された。
【００８１】
また、表１〜表３を参照することにより、実施例１〜３において、比較例１〜３よりも高い除電効果が得られる傾向にあることが分かった。このことから、ブラシ用繊維がテーパ形状を有することにより、除電特性が高まることが理解された。
【００８２】
＜検討２＞
検討２において、テーパ形状のブラシ用繊維の配合量（％）を変化させたブラシを用いて検討を行った。
【００８３】
（実施例４〜８）
実施例４〜８において、まず、直径０．０７ｍｍ、長さ５０ｍｍのポリブチレンテレフタラートからなる未処理繊維を準備して、実施例１と同様の方法により、テーパ形状のブラシ用繊維を作製した。そして、未処理繊維と、作製されたテーパ形状のブラシ用繊維とを用い、各ブラシを作製した。実施例４〜８において、用いた未処理繊維の質量（ｇ）と、作製されたテーパ形状のブラシ用繊維の質量（ｇ）との混合割合は以下の通りである。そして、各ブラシを用いて、上記除電試験を行った。
【００８４】
実施例４：未処理繊維０．４９５ｇ、ブラシ用繊維０．００５ｇ
実施例５：未処理繊維０．４０ｇ、ブラシ用繊維０．１０ｇ
実施例６：未処理繊維０．３５ｇ、ブラシ用繊維０．１５ｇ
実施例７：未処理繊維０．２５ｇ、ブラシ用繊維０．２５ｇ
実施例８：未処理繊維０ｇ（使用せず）、ブラシ用繊維０．５ｇ
（比較例４〜８）
比較例４〜８において、直径０．０７ｍｍ、長さ５０ｍｍのポリブチレンテレフタラートからなる未処理繊維を準備して、比較例１と同様の方法により、非テーパ形状の導電性繊維を作製した。そして、未処理繊維と、作製された非テーパ形状の導電性繊維とを用い、各ブラシを作製した。比較例４〜８において、用いた未処理繊維の質量（ｇ）と、作製された非テーパ形状の導電性繊維の質量（ｇ）との混合割合は以下の通りであり、上記実施例４〜８の混合割合にそれぞれ対応している。そして、各ブラシを用いて、上記除電試験を行った。
【００８５】
比較例４：未処理繊維０．４９５ｇ、導電性繊維０．００５ｇ
比較例５：未処理繊維０．４０ｇ、導電性繊維０．１０ｇ
比較例６：未処理繊維０．３５ｇ、導電性繊維０．１５ｇ
比較例７：未処理繊維０．２５ｇ、導電性繊維０．２５ｇ
比較例８：未処理繊維０ｇ（使用せず）、導電性繊維０．５ｇ
（検討結果）
実施例４〜８および比較例４〜８に用いた繊維の種類および配合量（％）、ならびに除電試験の結果（プラス帯電の場合と、マイナス帯電の場合）を表４に示す。また、参考例４〜８として、直径０．０７ｍｍ、長さ５０ｍｍのポリブチレンテレフタラートからなる未処理繊維１００％からなるブラシを用いて、同様の除電試験を行った結果を表４に示す。
【００８６】
【表４】
0005189188.tif 000005
【００８７】
表４を参照し、実施例４〜８の結果より、ブラシにおいて、少なくとも、テーパ形状の導電性繊維であるブラシ用繊維を１質量％以上含むことにより、ブラシは高い自己放電特性を有することがわかった。
【００８８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８９】
本発明は、化粧用ブラシ、タッチパネルへの描画用のブラシに利用することができる。
【図１】
0005189188.tif 000006
【図２】
0005189188.tif 000007
【図３】
0005189188.tif 000008
【図４】
0005189188.tif 000009
【図５】
0005189188.tif 000010
【図６】
0005189188.tif 000011